(57)【要約】【課題】ろう付後強度に優れるだけでなく、ろう付性、及び、ろう材側の耐食性にも優れるアルミニウム合金ブレージングシートを提供することを課題とする。【解決手段】本発明に係るアルミニウム合金ブレージングシート１は、心材２と、皮材３と、ろう材４と、を備え、皮材３は、Ｃｕ：１．００質量％を超え３．００質量％以下、Ｓｉ：０．０２質量％以上１．３０質量％以下、Ｍｎ：０．０２質量％以上２．００質量％以下、残部がＡｌ及び不可避的不純物からなり、心材２は、Ｃｕ：０．０２質量％以上２．５０質量％以下、Ｓｉ：０．０２質量％以上１．８０質量％以下、Ｍｎ：０．０２質量％以上２．００質量％以下、残部がＡｌ及び不可避的不純物からなり、ろう材４は、Ｓｉ：２．００質量％以上１３．００質量％以下、を含有し、皮材３のＣｕの含有量は、心材２のＣｕの含有量を超える。【選択図】図１
2017179582.tif 000002
【特許請求の範囲】
【請求項１】
心材と、前記心材の一方の面に設けられる皮材と、前記心材の他方の面に設けられるろう材と、を備えるアルミニウム合金ブレージングシートであって、
前記皮材は、Ｃｕ：１．００質量％を超え３．００質量％以下、Ｓｉ：０．０２質量％以上１．３０質量％以下、Ｍｎ：０．０２質量％以上２．００質量％以下、残部がＡｌ及び不可避的不純物からなり、
前記心材は、Ｃｕ：０．０２質量％以上２．５０質量％以下、Ｓｉ：０．０２質量％以上１．８０質量％以下、Ｍｎ：０．０２質量％以上２．００質量％以下、残部がＡｌ及び不可避的不純物からなり、
前記ろう材は、Ｓｉ：２．００質量％以上１３．００質量％以下、を含有し、
前記皮材のＣｕの含有量は、前記心材のＣｕの含有量を超えることを特徴とするアルミニウム合金ブレージングシート。
【請求項２】
前記皮材は、Ｍｇ：１．００質量％以下、Ｔｉ：０．３０質量％以下、Ｃｒ：０．３０質量％以下、Ｚｒ：０．３０質量％以下、Ｖ：０．３０質量％以下、Ｌｉ：１．００質量％以下、のうちの１種以上をさらに含有することを特徴とする請求項１に記載のアルミニウム合金ブレージングシート。
【請求項３】
前記心材は、Ｍｇ：１．００質量％以下、Ｔｉ：０．３０質量％以下、Ｃｒ：０．３０質量％以下、Ｚｒ：０．３０質量％以下、Ｖ：０．３０質量％以下、Ｌｉ：１．００質量％以下、のうちの１種以上をさらに含有することを特徴とする請求項１又は請求項２に記載のアルミニウム合金ブレージングシート。
【請求項４】
前記ろう材は、Ｚｎ：８．００質量％以下をさらに含有することを特徴とする請求項１から請求項３のいずれか１項に記載のアルミニウム合金ブレージングシート。
【請求項５】
前記ろう材は、Ｍｎ：１．５０質量％以下、Ｔｉ：０．３０質量％以下、Ｃｒ：０．３０質量％以下、Ｚｒ：０．３０質量％以下、Ｖ：０．３０質量％以下、のうちの１種以上をさらに含有することを特徴とする請求項１から請求項４のいずれか１項に記載のアルミニウム合金ブレージングシート。
【請求項６】
前記ろう材は、Ｌｉ：１．００質量％以下、Ｂｉ：２．００質量％以下、のうちの１種以上をさらに含有することを特徴とする請求項１から請求項５のいずれか１項に記載のアルミニウム合金ブレージングシート。
【発明の詳細な説明】
【技術分野】
【０００１】
本発明は、アルミニウム合金ブレージングシートに関し、特に、自動車用熱交換器等に使用されるアルミニウム合金ブレージングシートに関する。
【背景技術】
【０００２】
エバポレータやコンデンサ等の自動車用熱交換器には、アルミニウム合金ブレージングシートが使用されている。
そして、このような自動車用熱交換器の構成部材の中でも、一方の面側が腐食環境（大気）に曝されるとともに他方の面側が非腐食環境となるチューブ材や、サイドサポート材(補強材)としては、心材とろう材とからなる２層構造のアルミニウム合金ブレージングシートが使用されている。
【０００３】
そして、この２層構造のアルミニウム合金ブレージングシートについては、以下のような技術が提案されている。
【０００４】
具体的には、特許文献１において、心材の一方の面にろう材を設けた２層構造のアルミニウム合金ブレージングシートであって、前記心材は、Ｓｉ：０．６〜１．０質量％、Ｃｕ：０．６〜１．０質量％、Ｍｎ：０．７〜１．８質量％、Ｍｇ：０．１〜０．７質量％、Ｔｉ：０．０６〜０．２０質量％を含有し、残部がＡｌおよび不可避不純物からなり、前記ろう材は、Ｓｉ：３．０〜１２．０質量％を含有するアルミニウム合金からなり、前記アルミニウム合金ブレージングシートの板厚が０．６〜１．４ｍｍであり、前記心材表面における｛００１｝面の面積率が０．３以上であることを特徴とするアルミニウム合金ブレージングシートが開示されている。
【先行技術文献】
【特許文献】
【０００５】
【特許文献１】特開２０１１−２０８１７３号公報
【発明の概要】
【発明が解決しようとする課題】
【０００６】
近年、自動車用熱交換器に対して軽量化が要求されていることから、熱交換器の材料として使用されるアルミニウム合金ブレージングシートにも薄肉化が求められている。
ここで、従来のアルミニウム合金ブレージングシートを単純に薄肉化した場合、熱交換器としての十分な強度を確保することができないおそれがある。
【０００７】
アルミニウム合金ブレージングシートの薄肉化に伴う強度の低下を考慮して、特許文献１に記載されているように心材へのＭｇの添加によって高強度化を図ると、心材側のろう付性に悪影響を及ぼしてしまうことから、心材側にろう付性が要求される場合には好適に用いることができない。
また、心材へのＣｕの含有量を増加させることによって高強度化を図ると、ろう付加熱時にＣｕが拡散し、ろう材側の耐食性が低下するおそれがある。
【０００８】
そこで、本発明は、ろう付後強度に優れるだけでなく、ろう付性、及び、ろう材側の耐食性にも優れるアルミニウム合金ブレージングシートを提供することを課題とする。
【課題を解決するための手段】
【０００９】
本発明者等は、心材よりも高濃度のＣｕを含有した皮材を設けることによって、アルミニウム合金ブレージングシートのろう付後強度を著しく向上できるだけでなく、心材側のろう付性（皮材側のろう付性）の低下をも防止できることを見出した。
さらに、発明者等は、この皮材のＣｕがろう付加熱時に拡散することにより、心材の板厚中心部から皮材側の部分（以下、適宜「心材以深部」という）の電位を心材の板厚中心部より貴とすることができることを見出した。その結果、ろう材側から皮材側に向かって電位が貴になるような電位勾配となり、心材以深部においても犠牲防食効果が備わることによって、ろう材側の耐食性が向上することも見出した。
これらの知見に基づき、本発明を創出した。
【００１０】
すなわち、本発明に係るアルミニウム合金ブレージングシートは、心材と、前記心材の一方の面に設けられる皮材と、前記心材の他方の面に設けられるろう材と、を備えるアルミニウム合金ブレージングシートであって、前記皮材は、Ｃｕ：１．００質量％を超え３．００質量％以下、Ｓｉ：０．０２質量％以上１．３０質量％以下、Ｍｎ：０．０２質量％以上２．００質量％以下、残部がＡｌ及び不可避的不純物からなり、前記心材は、Ｃｕ：０．０２質量％以上２．５０質量％以下、Ｓｉ：０．０２質量％以上１．８０質量％以下、Ｍｎ：０．０２質量％以上２．００質量％以下、残部がＡｌ及び不可避的不純物からなり、前記ろう材は、Ｓｉ：２．００質量％以上１３．００質量％以下、を含有し、前記皮材のＣｕの含有量は、前記心材のＣｕの含有量を超える。
【００１１】
このように、本発明に係るアルミニウム合金ブレージングシートは、心材とろう材だけでなく、皮材が設けられているとともに、皮材、心材、ろう材の各成分の含有量が特定されていることによって、ろう付後強度に優れるだけでなく、ろう付性、及び、ろう材側の耐食性にも優れる。
【００１２】
また、本発明に係るアルミニウム合金ブレージングシートは、前記皮材が、Ｍｇ：１．００質量％以下、Ｔｉ：０．３０質量％以下、Ｃｒ：０．３０質量％以下、Ｚｒ：０．３０質量％以下、Ｖ：０．３０質量％以下、Ｌｉ：１．００質量％以下、のうちの１種以上をさらに含有していてもよい。
このように、本発明に係るアルミニウム合金ブレージングシートは、皮材にＭｇ、Ｔｉ、Ｃｒ、Ｚｒ、Ｖ、Ｌｉを含有していても、ろう付後強度に優れるだけでなく、ろう付性、及び、ろう材側の耐食性にも優れたものとなる。
【００１３】
また、本発明に係るアルミニウム合金ブレージングシートは、前記心材が、Ｍｇ：１．００質量％以下、Ｔｉ：０．３０質量％以下、Ｃｒ：０．３０質量％以下、Ｚｒ：０．３０質量％以下、Ｖ：０．３０質量％以下、Ｌｉ：１．００質量％以下、のうちの１種以上をさらに含有していてもよい。
このように、本発明に係るアルミニウム合金ブレージングシートは、心材にＭｇ、Ｔｉ、Ｃｒ、Ｚｒ、Ｖ、Ｌｉを含有していても、ろう付後強度に優れるだけでなく、ろう付性、及び、ろう材側の耐食性にも優れたものとなる。
【００１４】
また、本発明に係るアルミニウム合金ブレージングシートは、前記ろう材が、Ｚｎ：８．００質量％以下をさらに含有していてもよい。
このように、本発明に係るアルミニウム合金ブレージングシートは、ろう材にＺｎを含有していても、ろう付後強度に優れるだけでなく、ろう付性、及び、ろう材側の耐食性にも優れたものとなる。
【００１５】
また、本発明に係るアルミニウム合金ブレージングシートは、前記ろう材が、Ｍｎ：１．５０質量％以下、Ｔｉ：０．３０質量％以下、Ｃｒ：０．３０質量％以下、Ｚｒ：０．３０質量％以下、Ｖ：０．３０質量％以下、のうちの１種以上をさらに含有していてもよい。
このように、本発明に係るアルミニウム合金ブレージングシートは、ろう材にＭｎ、Ｔｉ、Ｃｒ、Ｚｒ、Ｖを含有していても、ろう付後強度に優れるだけでなく、ろう付性、及び、ろう材側の耐食性にも優れたものとなる。
【００１６】
また、本発明に係るアルミニウム合金ブレージングシートは、前記ろう材が、Ｌｉ：１．００質量％以下、Ｂｉ：２．００質量％以下、のうちの１種以上をさらに含有していてもよい。
このように、本発明に係るアルミニウム合金ブレージングシートは、ろう材にＬｉ、Ｂｉを含有していても、ろう付後強度に優れるだけでなく、ろう付性、及び、ろう材側の耐食性にも優れたものとなる。
【発明の効果】
【００１７】
本発明に係るアルミニウム合金ブレージングシートは、皮材、心材、ろう材の各成分の含有量が特定されていることによって、ろう付後強度に優れるだけでなく、ろう付性、及び、ろう材側の耐食性にも優れる。
【図面の簡単な説明】
【００１８】
【図１】本発明の実施形態に係るアルミニウム合金ブレージングシートの断面図である。
【図２】ろう付性評価において供試材にフィン材をろう付接合した状態の斜視図である。
【図３】ろう付性評価において供試材からフィン材を剥離した後の状態の供試材表面の図であって、接合部と未接合部とを説明するための図である。
【発明を実施するための形態】
【００１９】
以下、適宜図面を参照して、本発明に係るアルミニウム合金ブレージングシートを実施するための形態（実施形態）について説明する。
【００２０】
［アルミニウム合金ブレージングシート］
本実施形態に係るアルミニウム合金ブレージングシート（以下、適宜「ブレージングシート」という）の構成は、例えば、図１に示すように、心材２と、心材２の一方の面に設けられる皮材３と、心材２の他方の面に設けられるろう材４と、を備える３層構造である。
そして、本実施形態に係るブレージングシート１は、心材２、皮材３、ろう材４の組成の含有量が特定されている。
【００２１】
以下、本実施形態に係るブレージングシートの皮材の組成、心材の組成、及び、ろう材の組成について数値限定した理由を詳細に説明する。
【００２２】
［皮材］
本実施形態に係るブレージングシートの皮材は、Ｃｕ：１．００質量％を超え３．００質量％以下、Ｓｉ：０．０２質量％以上１．３０質量％以下、Ｍｎ：０．０２質量％以上２．００質量％以下、残部がＡｌ及び不可避的不純物からなる。そして、本実施形態に係るブレージングシートの皮材のＣｕの含有量は、心材のＣｕの含有量を超える。
また、本実施形態に係るブレージングシートの皮材は、前記の成分以外にも、Ｍｇ：１．００質量％以下、Ｔｉ：０．３０質量％以下、Ｃｒ：０．３０質量％以下、Ｚｒ：０．３０質量％以下、Ｖ：０．３０質量％以下、Ｌｉ：１．００質量％以下、のうちの１種以上をさらに含有してもよい。
なお、皮材のクラッド率は、特に限定されないが、３％以上が好ましく、５％以上がより好ましく、また、４０％以下が好ましい。
【００２３】
（皮材のＣｕ：１．００質量％を超え３．００質量％以下、皮材のＣｕの含有量＞心材のＣｕの含有量）
Ｃｕは、固溶強化作用により強度を向上させる効果がある。また、Ｃｕは、電位を貴にする働きがあるため、ろう材やフィンとの電位差を大きくして、犠牲陽極効果によって耐食性を向上させる元素である。皮材のＣｕの含有量が１．００質量％超えていれば、前記の強度向上効果が得られ、後記する心材のＣｕの含有量を超えていれば、前記の耐食性向上効果が得られる。一方、皮材のＣｕの含有量が３．００質量％以下であれば、皮材の固相線温度が低下することによる、ろう付加熱時の溶融の発生を抑制することができる。
したがって、皮材のＣｕの含有量は、１．００質量％を超え３．００質量％以下であるとともに、心材のＣｕの含有量を超える。
【００２４】
なお、強度をより向上させるために、皮材のＣｕの含有量は、１．２０質量％以上が好ましい。また、固相線温度の低下をより確実に抑制するために、皮材のＣｕの含有量は、２．８０質量％以下が好ましい。
【００２５】
（皮材のＳｉ：０．０２質量％以上１．３０質量％以下）
Ｓｉは、母相に固溶することや、Ｍｎとともに、Ａｌ−Ｍｎ−Ｓｉ系化合物を形成することによって、強度を向上させる元素である。Ｓｉの含有量が０．０２質量％以上であれば、前記の効果が得られる。一方、Ｓｉの含有量が１．３０質量％以下であれば、皮材の固相線温度が低下することによる、ろう付加熱時の溶融の発生を抑制することができる。
したがって、皮材のＳｉの含有量は、０．０２質量％以上１．３０質量％以下である。
【００２６】
なお、強度をより向上させるために、皮材のＳｉの含有量は、０．０５質量％以上が好ましく、０．１０質量％以上がより好ましい。また、固相線温度の低下をより確実に抑制するために、皮材のＳｉの含有量は、１．１０質量％以下が好ましい。
【００２７】
（皮材のＭｎ：０．０２質量％以上２．００質量％以下）
Ｍｎは、強度を向上させる効果がある元素である。Ｍｎの含有量が０．０２質量％以上であれば、前記の効果が得られる。一方、Ｍｎの含有量が２．００質量％以下であれば、鋳造時において巨大な金属間化合物の晶出が抑制され、製造を阻害するおそれや、塑性加工性を低下させるおそれが低減される。
したがって、皮材のＭｎの含有量は、０．０２質量％以上２．００質量％以下である。
【００２８】
なお、強度をより向上させるために、皮材のＭｎの含有量は、０．０５質量％以上が好ましく、０．１０質量％以上がより好ましい。また、巨大な金属間化合物の晶出を抑制する観点から、皮材のＭｎの含有量は、１．８０質量％以下が好ましい。
【００２９】
（皮材のＭｇ：１．００質量％以下）
Ｍｇは、強度を向上させる効果がある。一方で、Ｍｇはフラックスろう付性を低下させる作用がある。そして、Ｍｇの含有量が１．００質量％を超えると、皮材側のろう付性を著しく低下させる。
したがって、皮材にＭｇを含有させる場合、Ｍｇの含有量は、１．００質量％以下である。
【００３０】
なお、Ｍｇを含有させることによって得られる効果をより確実なものとするために、皮材のＭｇの含有量は、０．０１質量％以上が好ましく、０．０３質量％以上がより好ましい。また、皮材側のろう付性の低下を抑制する観点から、皮材のＭｇの含有量は、０．８０質量％以下が好ましい。
【００３１】
（皮材のＴｉ：０．３０質量％以下）
Ｔｉは、Ａｌ合金中に層状に分布することによって、板厚方向への腐食速度を低減させ、耐食性を向上させる元素である。そして、Ｔｉの含有量が０．３０質量％以下であれば、溶解・鋳造時に粗大な金属間化合物が生成されにくく、粗大な金属間化合物が破壊の起点となることによる靱性や疲労特性の低下が抑制される。また、Ｔｉの含有量が０．３０質量％を超えると、粗大な金属間化合物が生成される結果、製造を阻害するおそれや、塑性加工性を低下させるおそれがある。
したがって、皮材にＴｉを含有させる場合、Ｔｉの含有量は、０．３０質量％以下である。
【００３２】
なお、Ｔｉを含有させることによって得られる効果をより確実なものとするために、皮材のＴｉの含有量は、０．０１質量％以上が好ましく、０．０３質量％以上が好ましい。また、粗大な金属間化合物の生成を抑制する観点から、皮材のＴｉの含有量は、０．２５質量％以下が好ましい。
【００３３】
（皮材のＣｒ：０．３０質量％以下）
Ｃｒは、ＡｌとＡｌ−Ｃｒ系の分散粒子を形成し、ろう付後強度を向上させることができる元素である。また、Ｃｒの含有量が０．３０質量％以下であれば、溶解・鋳造時に粗大な金属間化合物が生成されにくく、粗大な金属間化合物が破壊の起点となることによる靱性や疲労特性の低下が抑制される。また、Ｃｒの含有量が０．３０質量％を超えると、粗大な金属間化合物が生成される結果、製造を阻害するおそれや、塑性加工性を低下させるおそれがある。
したがって、皮材にＣｒを含有させる場合、Ｃｒの含有量は、０．３０質量％以下である。
【００３４】
なお、Ｃｒを含有させることによって得られる効果をより確実なものとするために、皮材のＣｒの含有量は、０．０１質量％以上が好ましく、０．０３質量％以上がより好ましい。また、粗大な金属間化合物の生成を抑制する観点から、皮材のＣｒの含有量は、０．２５質量％以下が好ましい。
【００３５】
（皮材のＺｒ：０．３０質量％以下）
Ｚｒは、ＡｌとＡｌ−Ｚｒ系の分散粒子を形成し、ろう付後強度を向上させることができる元素である。また、Ｚｒの含有量が０．３０質量％以下であれば、溶解・鋳造時に粗大な金属間化合物が生成されにくく、粗大な金属間化合物が破壊の起点となることによる靱性や疲労特性の低下が抑制される。また、Ｚｒの含有量が０．３０質量％を超えると、粗大な金属間化合物が生成される結果、製造を阻害するおそれや、塑性加工性を低下させるおそれがある。
したがって、皮材にＺｒを含有させる場合、Ｚｒの含有量は、０．３０質量％以下である。
【００３６】
なお、Ｚｒを含有させることによって得られる効果をより確実なものとするために、皮材のＺｒの含有量は、０．０１質量％以上が好ましく、０．０３質量％以上がより好ましい。また、粗大な金属間化合物の生成を抑制する観点から、皮材のＺｒの含有量は、０．２５質量％以下が好ましい。
【００３７】
（皮材のＶ：０．３０質量％以下）
Ｖは、ＡｌとＡｌ−Ｖ系の分散粒子を形成し、ろう付後強度を向上させることができる元素である。そして、Ｖの含有量が０．３０質量％以下であれば、溶解・鋳造時に粗大な金属間化合物が生成されにくく、粗大な金属間化合物が破壊の起点となることによる靱性や疲労特性の低下が抑制される。また、Ｖの含有量が０．３０質量％を超えると、粗大な金属間化合物が生成される結果、製造を阻害するおそれや、塑性加工性を低下させるおそれがある。
したがって、皮材にＶを含有させる場合、Ｖの含有量は、０．３０質量％以下である。
【００３８】
なお、Ｖを含有させることによって得られる効果をより確実なものとするために、皮材のＶの含有量は、０．０１質量％以上が好ましく、０．０３質量％以上がより好ましい。また、粗大な金属間化合物の生成を抑制する観点から、皮材のＶの含有量は、０．２５質量％以下が好ましい。
【００３９】
（皮材のＬｉ：１．００質量％以下）
Ｌｉは、強度を向上させる元素である。そして、Ｌｉの含有量が１．００質量％以下であれば、安定相δ（ＡｌＬｉ）が析出されにくく、強度、伸び、靱性の低下が抑制される。
したがって、皮材にＬｉを含有させる場合、Ｌｉの含有量は、１．００質量％以下である。
【００４０】
なお、Ｌｉを含有させることによって得られる効果をより確実なものとするために、皮材のＬｉの含有量は、０．００２質量％以上が好ましく、０．００４質量％以上がより好ましい。また、安定相δ（ＡｌＬｉ）の析出を抑制する観点から、皮材のＬｉの含有量は、０．８０質量％以下が好ましい。
【００４１】
なお、前記したＭｇ、Ｔｉ、Ｃｒ、Ｚｒ、Ｖ、Ｌｉは、前記した上限値を超えなければ、皮材に１種以上、つまり１種が含まれる場合だけでなく、２種以上が含まれていても、本発明の効果を妨げない。
【００４２】
（皮材の残部：Ａｌ及び不可避的不純物）
皮材の残部はＡｌ及び不可避的不純物である。そして、皮材の不可避的不純物として、Ｆｅ、Ｍｏ、Ｎｉ、Ｃａ、Ｎａ、Ｓｒ等が本発明の効果を妨げない範囲で含有されていてもよい。詳細には、Ｆｅ：０．３０質量％未満、Ｍｏ：０．０５質量％未満、Ｎｉ：０．０５質量％未満、Ｃａ：０．０５質量％未満、Ｎａ：０．０５質量％未満、Ｓｒ：０．０５質量％未満の範囲で含有されていてもよい。
そして、Ｆｅ、Ｍｏ、Ｎｉ、Ｃａ、Ｎａ、Ｓｒについては、前記した所定の含有量を超えなければ、不可避的不純物として含有される場合だけではなく、積極的に添加される場合であっても、本発明の効果を妨げない。
また、前記した必須成分ではないＭｇ、Ｔｉ、Ｃｒ、Ｚｒ、Ｖ、Ｌｉについては、積極的に添加してもよいが、不可避的不純物として含まれていてもよい。
【００４３】
次に、本実施形態に係るアルミニウム合金ブレージングシートの心材について説明する。
［心材］
本実施形態に係るブレージングシートの心材は、Ｃｕ：０．０２質量％以上２．５０質量％以下、Ｓｉ：０．０２質量％以上１．８０質量％以下、Ｍｎ：０．０２質量％以上２．００質量％以下、残部がＡｌ及び不可避的不純物からなる。
また、本実施形態に係るブレージングシートの心材は、前記の成分以外にも、Ｍｇ：１．００質量％以下、Ｔｉ：０．３０質量％以下、Ｃｒ：０．３０質量％以下、Ｚｒ：０．３０質量％以下、Ｖ：０．３０質量％以下、Ｌｉ：１．００質量％以下、のうちの１種以上をさらに含有してもよい。
【００４４】
（心材のＣｕ：０．０２質量％以上２．５０質量％以下、心材のＣｕの含有量＜皮材のＣｕの含有量）
Ｃｕは、固溶強化作用により強度を向上させる効果がある。心材のＣｕの含有量が０．０２質量％以上であれば、前記の効果が得られる。一方、心材のＣｕの含有量が２．５０質量％以下であれば、心材の固相線温度が低下することによる、ろう付加熱時の溶融の発生を抑制できる。また、心材のＣｕの含有量が前記する皮材のＣｕの含有量未満であれば、心材以深部においても犠牲陽極効果が備わることによって耐食性を向上させる効果が得られる。
したがって、心材のＣｕの含有量は、０．０２質量％以上２．５０質量％以下であるとともに、皮材のＣｕの含有量未満である。
【００４５】
なお、強度をより向上させるために、心材のＣｕの含有量は、０．０５質量％以上が好ましく、０．１０質量％以上がより好ましい。また、耐食性の低下を抑制する観点から、心材のＣｕの含有量は、２．００質量％以下が好ましく、１．５０質量％以下がより好ましい。
【００４６】
（心材のＳｉ：０．０２質量％以上１．８０質量％以下）
Ｓｉは、母相に固溶することや、ＭｎとともにＡｌ−Ｍｎ−Ｓｉ系化合物を形成することによって、強度を向上させる元素である。Ｓｉの含有量が０．０２質量％以上であれば、前記の効果が得られる。一方、Ｓｉの含有量が１．８０質量％以下であれば、心材の固相線温度が低下することによる、ろう付加熱時の溶融の発生が抑制される。
したがって、心材のＳｉの含有量は、０．０２質量％以上１．８０質量％以下である。
【００４７】
なお、強度をより向上させるために、心材のＳｉの含有量は、０．０５質量％以上が好ましく、０．１０質量％以上がより好ましい。また、固相線温度の低下を抑制する観点から、心材のＳｉの含有量は、１．６０質量％以下が好ましい。
【００４８】
（心材のＭｎ：０．０２質量％以上２．００質量％以下）
Ｍｎは、強度を向上させる効果がある元素である。Ｍｎの含有量が０．０２質量％以上であれば、前記の効果が得られる。一方、Ｍｎの含有量が２．００質量％以下であれば、鋳造時において巨大な金属間化合物の晶出が抑制され、製造を阻害するおそれや、塑性加工性を低下させるおそれが低減される。
したがって、心材のＭｎの含有量は、０．０２質量％以上２．００質量％以下である。
【００４９】
なお、強度をより向上させるために、心材のＭｎの含有量は、０．０５質量％以上が好ましく、０．１０質量％以上がより好ましい。また、巨大な金属間化合物の晶出を抑制する観点から、心材のＭｎの含有量は、１．８０質量％以下が好ましい。
【００５０】
（心材のＭｇ：１．００質量％以下）
Ｍｇは、強度を向上させる効果がある。一方で、Ｍｇはフラックスろう付性を低下させる作用がある。そして、Ｍｇの含有量が１．００質量％を超えると、皮材およびろう材表面までＭｇが拡散し、ろう付性を著しく低下させる。
したがって、心材にＭｇを含有させる場合、Ｍｇの含有量は、１．００質量％以下である。
【００５１】
なお、Ｍｇを含有させることによって得られる効果をより確実なものとするために、心材のＭｇの含有量は、０．０１質量％以上が好ましく、０．０３質量％以上がより好ましい。また、ろう付性の低下を抑制する観点から、心材のＭｇの含有量は、０．８０質量％以下が好ましく、０．６０質量％以下がより好ましい。
【００５２】
（心材のＴｉ：０．３０質量％以下）
Ｔｉは、Ａｌ合金中に層状に分布することによって、板厚方向への腐食速度を低減させ、耐食性を向上させる元素である。そして、Ｔｉの含有量が０．３０質量％以下であれば、溶解・鋳造時に粗大な金属間化合物が生成されにくく、粗大な金属間化合物が破壊の起点となることによる靱性や疲労特性の低下が抑制される。また、Ｔｉの含有量が０．３０質量％を超えると、粗大な金属間化合物が生成される結果、製造を阻害するおそれや、塑性加工性を低下させるおそれがある。
したがって、心材にＴｉを含有させる場合、Ｔｉの含有量は、０．３０質量％以下である。
【００５３】
なお、Ｔｉを含有させることによって得られる効果をより確実なものとするために、心材のＴｉの含有量は、０．０１質量％以上が好ましく、０．０３質量％以上がより好ましい。また、粗大な金属間化合物の生成を抑制する観点から、心材のＴｉの含有量は、０．２５質量％以下が好ましい。
【００５４】
（心材のＣｒ：０．３０質量％以下）
Ｃｒは、ＡｌとＡｌ−Ｃｒ系の分散粒子を形成し、ろう付後強度を向上させることができる元素である。また、Ｃｒの含有量が０．３０質量％以下であれば、溶解・鋳造時に粗大な金属間化合物が生成されにくく、粗大な金属間化合物が破壊の起点となることによる靱性や疲労特性の低下が抑制される。また、Ｃｒの含有量が０．３０質量％を超えると、粗大な金属間化合物が生成される結果、製造を阻害するおそれや、塑性加工性を低下させるおそれがある。
したがって、心材にＣｒを含有させる場合、Ｃｒの含有量は、０．３０質量％以下である。
【００５５】
なお、Ｃｒを含有させることによって得られる効果をより確実なものとするために、心材のＣｒの含有量は、０．０１質量％以上が好ましく、０．０３質量％以上がより好ましい。また、粗大な金属間化合物の生成を抑制する観点から、心材のＣｒの含有量は、０．２５質量％以下が好ましい。
【００５６】
（心材のＺｒ：０．３０質量％以下）
Ｚｒは、ＡｌとＡｌ−Ｚｒ系の分散粒子を形成し、ろう付後強度を向上させることができる元素である。また、Ｚｒの含有量が０．３０質量％以下であれば、溶解・鋳造時に粗大な金属間化合物が生成されにくく、粗大な金属間化合物が破壊の起点となることによる靱性や疲労特性の低下が抑制される。また、Ｚｒの含有量が０．３０質量％を超えると、粗大な金属間化合物が生成される結果、製造を阻害するおそれや、塑性加工性を低下させるおそれがある。
したがって、心材にＺｒを含有させる場合、Ｚｒの含有量は、０．３０質量％以下である。
【００５７】
なお、Ｚｒを含有させることによって得られる効果をより確実なものとするために、心材のＺｒの含有量は、０．０１質量％以上が好ましく、０．０３質量％以上がより好ましい。また、粗大な金属間化合物の生成を抑制する観点から、心材のＺｒの含有量は、０．２５質量％以下が好ましい。
【００５８】
（心材のＶ：０．３０質量％以下）
Ｖは、ＡｌとＡｌ−Ｖ系の分散粒子を形成し、ろう付後強度を向上させることができる元素である。そして、Ｖの含有量が０．３０質量％以下であれば、溶解・鋳造時に粗大な金属間化合物が生成されにくく、粗大な金属間化合物が破壊の起点となることによる靱性や疲労特性の低下が抑制される。また、Ｖの含有量が０．３０質量％を超えると、粗大な金属間化合物が生成される結果、製造を阻害するおそれや、塑性加工性を低下させるおそれがある。
したがって、心材にＶを含有させる場合、Ｖの含有量は、０．３０質量％以下である。
【００５９】
なお、Ｖを含有させることによって得られる効果をより確実なものとするために、心材のＶの含有量は、０．０１質量％以上が好ましく、０．０３質量％以上がより好ましい。また、粗大な金属間化合物の生成を抑制する観点から、心材のＶの含有量は、０．２５質量％以下が好ましい。
【００６０】
（心材のＬｉ：１．００質量％以下）
Ｌｉは、強度を向上させる元素である。そして、Ｌｉの含有量が１．００質量％以下であれば、安定相δ（ＡｌＬｉ）が析出されにくく、強度、伸び、靱性の低下が抑制される。
したがって、心材にＬｉを含有させる場合、Ｌｉの含有量は、１．００質量％以下である。
【００６１】
なお、Ｌｉを含有させることによって得られる効果をより確実なものとするために、心材のＬｉの含有量は、０．００２質量％以上が好ましく、０．００４質量％以上がより好ましい。また、安定相δ（ＡｌＬｉ）の析出を抑制する観点から、心材のＬｉの含有量は、０．８０質量％以下が好ましい。
【００６２】
前記した心材のＭｇ、Ｔｉ、Ｃｒ、Ｚｒ、Ｖ、Ｌｉは、前記した上限値を超えなければ、心材に１種以上、つまり１種が含まれる場合だけでなく、２種以上が含まれていても、本発明の効果を妨げない。
【００６３】
（心材の残部：Ａｌ及び不可避的不純物）
心材の残部はＡｌ及び不可避的不純物である。そして、心材の不可避的不純物として、Ｆｅ、Ｍｏ、Ｎｉ、Ｃａ、Ｎａ、Ｓｒ等が本発明の効果を妨げない範囲で含有されていてもよい。詳細には、Ｆｅ：０．３０質量％未満、Ｍｏ：０．０５質量％未満、Ｎｉ：０．０５質量％未満、Ｃａ：０．０５質量％未満、Ｎａ：０．０５質量％未満、Ｓｒ：０．０５質量％未満の範囲で含有されていてもよい。
そして、Ｆｅ、Ｍｏ、Ｎｉ、Ｃａ、Ｎａ、Ｓｒついては、前記した所定の含有量を超えなければ、不可避的不純物として含有される場合だけではなく、積極的に添加される場合であっても、本発明の効果を妨げない。
また、前記した必須成分ではないＭｇ、Ｔｉ、Ｃｒ、Ｚｒ、Ｖ、Ｌｉについては、積極的に添加してもよいが、不可避的不純物として含まれていてもよい。
【００６４】
次に、本実施形態に係るアルミニウム合金ブレージングシートのろう材について説明する。
［ろう材］
本実施形態に係るブレージングシートのろう材は、Ｓｉ：２．００質量％以上１３．００質量％以下、を含有する。
本実施形態に係るブレージングシートのろう材は、Ｓｉ以外の成分の含有量については特に限定されないが、例えば、ＪＩＳ  ４０００系のＡｌ−Ｓｉ系合金や、後記するような成分をさらに含有したＡｌ−Ｓｉ−Ｚｎ系合金等であればよい。
なお、本明細書でのＪＩＳの合金番号は、ＪＩＳ  Ｈ  ４０００：２０１４の記載に基づく。
【００６５】
本実施形態に係るブレージングシートのろう材は、前記の成分以外にも、Ｚｎ：８．００質量％以下を含有していてもよく、さらに、Ｍｎ：１．５０質量％以下、Ｔｉ：０．３０質量％以下、Ｃｒ：０．３０質量％以下、Ｚｒ：０．３０質量％以下、Ｖ：０．３０質量％以下、のうちの１種以上を含有していてもよく、さらにまた、Ｌｉ：１．００質量％以下、Ｂｉ：２．００質量％以下、のうちの１種以上をさらに含有してもよい。
なお、ろう材の厚さは、特に限定されないが、５μｍ以上が好ましく、１０μｍ以上がより好ましい。また、ろう材のクラッド率も、特に限定されないが、４０％以下であるのが好ましい。
【００６６】
（ろう材のＳｉ：２．００質量％以上１３．００質量％以下）
Ｓｉは、Ａｌ合金の固相線温度を低下させ、ろう付温度での液相率および流動性を高める元素である。Ｓｉの含有量が２．００質量％以上であれば、ろう付性の低下を抑制することができる。一方、Ｓｉの含有量が１３．００質量％以下であれば、粗大Ｓｉ粒が形成せず、さらに流動ろうが過剰に生成せず、心材の浸食などのろう付不良が抑制される。
したがって、ろう材のＳｉの含有量は、２．００質量％以上１３．００質量％以下である。
【００６７】
なお、ろう付性の低下をより確実に抑制するために、ろう材のＳｉの含有量は、２．５０質量以上が好ましい。また、ろう付不良の発生をより確実に抑制するために、ろう材のＳｉの含有量は、１２．５０質量％以下が好ましい。
【００６８】
（ろう材のＺｎ：８．００質量％以下）
Ｚｎは、ろう材の電位を卑にすることができ、心材との電位差を形成することで犠牲防食効果により耐食性を向上させる元素である。ただし、Ｚｎの含有量が８．００質量％を超えると、接合部に形成されたフィレットの早期腐食を引き起こす。
したがって、ろう材にＺｎを含有させる場合、Ｚｎの含有量は、８．００質量％以下である。
【００６９】
なお、Ｚｎを含有させることによって得られる効果をより確実なものとするために、ろう材のＺｎの含有量は、２．００質量％以上が好ましく、２．５０質量％以上がより好ましい。また、接合部のフィレットの早期腐食を抑制する観点から、ろう材のＺｎの含有量は、７．５０質量％以下が好ましい。
【００７０】
（ろう材のＭｎ：１．５０質量％以下）
Ｍｎの添加により、初晶中にＡｌ−Ｍｎ−Ｓｉ系化合物が形成され、化合物周囲と初晶とが電池を作ることで、相対的に共晶部の優先腐食が抑制される。ただし、Ｍｎの含有量が１．５０質量％を超えると、粗大なＡｌ−Ｍｎ−Ｓｉ系化合物が形成され、化合物が不均一な分布状態となるため、耐食性が低下する。
したがって、ろう材にＭｎを含有させる場合、Ｍｎの含有量は、１．５０質量％以下である。
【００７１】
なお、Ｍｎを含有させることによって得られる効果をより確実なものとするために、ろう材のＭｎの含有量は、０．０１質量％以上が好ましく、０．１０質量％以上がより好ましい。また、耐食性の低下を抑制する観点から、ろう材のＭｎの含有量は、１．４０質量％以下が好ましい。
【００７２】
（ろう材のＴｉ、Ｃｒ、Ｚｒ、Ｖ：０．３０質量％以下）
前記のＭｎと同様、Ｔｉ、Ｃｒ、Ｚｒ、Ｖをろう材に添加すると、初晶部内にＡｌ−Ｔｉ、Ａｌ−Ｃｒ、Ａｌ−Ｃｒ−Ｓｉ、Ａｌ−Ｚｒ、Ａｌ−Ｖ系化合物が形成され、化合物周囲と初晶部とが電池を作ることで、相対的に共晶部の優先腐食が抑制される。ただし、各成分の含有量が０．３０質量％を超えると、粗大化合物が形成され、健全な外面接合を阻害する。
したがって、ろう材にＴｉ、Ｃｒ、Ｚｒ、Ｖを含有させる場合、各成分の含有量は、０．３０質量％以下である。
【００７３】
なお、Ｔｉ、Ｃｒ、Ｚｒ、Ｖを含有させることによって得られる効果をより確実なものとするために、ろう材の各成分の含有量は、０．０１質量％以上が好ましく、０．０３質量％以上がより好ましい。また、健全な外面接合が阻害されるといった事態を回避する観点から、ろう材の各成分の含有量は、０．２８質量％以下が好ましい。
【００７４】
（ろう材のＬｉ：１．００質量％以下）
Ｌｉは、ろうの流動性を向上させる元素であり、ろう付性を向上させる。ただし、Ｌｉの含有量が１．００質量％を超えた場合、Ｌｉ２Ｏが過剰に形成されてろう付性が悪くなる。
したがって、ろう材にＬｉを含有させる場合、Ｌｉの含有量は、Ｌｉ：１．００質量％以下である。
【００７５】
なお、Ｌｉを含有させることによって得られる効果をより確実なものとするために、ろう材のＬｉの含有量は、０．００２質量％以上が好ましく、０．００４質量％以上がより好ましい。また、Ｌｉ２Ｏが過剰に形成されるといった事態を回避する観点から、ろう材のＬｉの含有量は、０．８０質量％以下が好ましい。
【００７６】
（ろう材のＢｉ：２．００質量％以下）
Ｂｉは、表面張力を低下させる元素であり、ろう付性を向上させる。ただし、Ｂｉの含有量が２．００質量％を超えた場合、酸化ビスマスが形成されてろう付性の向上が認められなくなる。
したがって、ろう材にＢｉを含有させる場合、Ｂｉの含有量は、Ｂｉ：２．００質量％以下である。
【００７７】
なお、Ｂｉを含有させることによって得られる効果をより確実なものとするために、ろう材のＢｉの含有量は、０．００２質量％以上が好ましく、０．００４質量％以上がより好ましい。また、酸化ビスマスが形成されるといった事態を回避する観点から、ろう材のＢｉの含有量は、１．８０質量％以下が好ましい。
【００７８】
前記したろう材のＺｎ、Ｍｎ、Ｔｉ、Ｃｒ、Ｚｒ、Ｖ、Ｌｉ、Ｂｉは、前記した上限値を超えなければ、ろう材に１種以上、つまり１種が含まれる場合だけでなく、２種以上が含まれていても、本発明の効果を妨げない。
【００７９】
また、前記したろう材を真空ろう付もしくは、フラックスレスろう付（窒素ガス等雰囲気下）に適用する場合は、積極的にろう材にＭｇを添加しても本発明の効果を妨げない。
【００８０】
（ろう材の残部：Ａｌ及び不可避的不純物）
ろう材の残部はＡｌ及び不可避的不純物である。そして、ろう材の不可避的不純物として、Ｆｅ、Ｍｏ、Ｎｉ、Ｃａ、Ｎａ、Ｓｒ、Ｉｎ、Ｓｎ、Ｃｕ、Ｍｇ等が本発明の効果を妨げない範囲で含有されていてもよい。詳細には、Ｆｅ：０．３０質量％未満、Ｍｏ：０．０５質量％未満、Ｎｉ：０．０５質量％未満、Ｃａ：０．０５質量％未満、Ｎａ：０．０５質量％未満、Ｓｒ：０．０５質量％未満、Ｉｎ：０．０５質量％未満、Ｓｎ：０．０５質量％未満、Ｃｕ：０．０５質量％未満、Ｍｇ：０．０５質量％未満、の範囲で含有されていてもよい。
そして、Ｆｅ、Ｍｏ、Ｎｉ、Ｃａ、Ｎａ、Ｓｒ、Ｉｎ、Ｓｎ、Ｃｕ、Ｍｇついては、前記した所定の含有量を超えなければ、不可避的不純物として含有される場合だけではなく、積極的に添加される場合であっても、本発明の効果を妨げない。
また、前記した必須成分ではないＺｎ、Ｍｎ、Ｔｉ、Ｃｒ、Ｚｒ、Ｖ、Ｌｉ、Ｂｉについては、積極的に添加してもよいが、不可避的不純物として含まれていてもよい。
【００８１】
［アルミニウム合金ブレージングシートの厚さ］
本実施形態に係るブレージングシートの厚さは、特に限定されないが、チューブ材に用いる場合、０．５ｍｍ以下であるのが好ましく、０．４ｍｍ以下であるのがより好ましく、また、０．０５ｍｍ以上であるのが好ましい。
そして、本実施形態に係るブレージングシートの厚さは、サイドサポート材、ヘッダー材、タンク材に用いる場合、１．５ｍｍ以下が好ましく、１．２ｍｍ以下がより好ましく、また、０．５ｍｍ以上であるのが好ましい。
【００８２】
［アルミニウム合金ブレージングシートのその他の構成］
本実施形態に係るブレージングシートについて、図１に示す３層構造の構成を例示して説明したが、その他の構成を除外するものではない。
例えば、本実施形態に係るブレージングシートの構成は、使用者の要求に応じて、図１に示す心材２とろう材４との間に適宜、中間材を設けてもよい。また、皮材３の外側に、ろう材、心材、又は犠牲材（犠牲防食材、犠材）を別途設けてもよい。さらに、別途設けた心材又は犠牲材の外側にさらにろう材を設けてもよい。そして、心材とろう材との間には、適宜、中間材を設けてもよい。
なお、中間材、犠牲材としては、犠牲防食能を発揮できる公知の成分組成のものであればよく、例えば、ＪＩＳ  １０００系の純アルミニウム、ＪＩＳ  ５０００系のＡｌ−Ｍｇ系合金、ＪＩＳ  ６０００系のＡｌ−Ｍｇ−Ｓｉ系合金、ＪＩＳ  ７０００系のＡｌ−Ｚｎ−Ｍｇ系合金を用いることができる。
【００８３】
次に、本実施形態に係るアルミニウム合金ブレージングシートの製造方法について説明する。
［アルミニウム合金ブレージングシートの製造方法］
本実施形態に係るブレージングシートの製造方法は特に限定されず、例えば公知のクラッド材の製造方法により製造される。以下にその一例を説明する。
まず、心材、皮材、ろう材のそれぞれの成分組成のアルミニウム合金を、溶解、鋳造し、さらに必要に応じて面削（鋳塊の表面平滑化処理）、均質化処理して、それぞれの鋳塊を得る。そして、ろう材の鋳塊については、所定厚さまで熱間圧延を施し、心材、皮材の鋳塊と組み合わせて、常法にしたがって、熱間圧延によりクラッド材とする。その後、このクラッド材に対して、冷間圧延、必要に応じて中間焼鈍、さらに、最終冷間圧延を施し、必要に応じて最終焼鈍を施す。
なお、均質化処理は４００〜６００℃で２〜２０時間、中間焼鈍は３５０〜４５０℃で２〜２０時間実施するのが好ましい。また、最終焼鈍は１５０〜３５０℃で２〜２０時間実施するのが好ましい。そして、最終焼鈍を実施する場合、中間焼鈍を省略することが可能である。また、調質は、Ｈ１ｎ、Ｈ２ｎ、Ｈ３ｎのいずれでもよい。
【００８４】
本実施形態に係るアルミニウム合金ブレージングシートの製造方法は、以上説明したとおりであるが、前記各工程において、明示していない条件については、従来公知の条件を用いればよく、前記各工程での処理によって得られる効果を奏する限りにおいて、その条件を適宜変更できることは言うまでもない。
【実施例】
【００８５】
次に、本発明に係るアルミニウム合金ブレージングシートについて、本発明の要件を満たす実施例と本発明の要件を満たさない比較例とを比較して具体的に説明する。
【００８６】
［供試材作製］
表１に示す組成の皮材、表２に示す組成の心材、を鋳造し、それぞれ５００℃×１０時間の均質化処理を施し、それぞれ所望の厚さまで両面を面削した。また、表３に示す組成のろう材を鋳造し、５００℃×１０時間の均質化処理を施し、所定の厚さまで熱間圧延を施し、熱間圧延板を作製した。そして、ろう材−心材−皮材の順で組み合わせて熱間圧延を施し、クラッド材を得た。その後、冷間圧延を施し、０．２ｍｍの厚さ（ろう材と皮材のクラッド率はそれぞれ２０％）とし、３００℃×５時間の最終焼鈍を施すことで３層構造のブレージングシート（調質Ｈ２ｎ）を作製し、供試材とした。
【００８７】
次に、ろう付相当加熱の条件、並びに、ろう付加熱後強度評価、耐食性評価、ろう付性評価の評価方法及び評価基準を示す。
【００８８】
［ろう付相当加熱］
ろう付相当加熱は、供試材を６００℃で５分間保持（窒素雰囲気下）という条件で実施した。
なお、ろう付相当加熱時に、溶融した供試材については、各評価を行わなかった。
【００８９】
［ろう付加熱後強度評価］
供試材を１００ｍｍ×２５０ｍｍに切断した後、ドロップ形式により前記ろう付条件でろう付相当加熱を行った。室温にて７日経過後の供試材から、引張方向が圧延方向と平行となるように、ＪＩＳ５号試験片を切り出した。この試験片を用いて、ＪＩＳ  Ｚ  ２２４１：２０１１に準拠して室温にて引張試験を実施し、引張強さを測定した。なお、クロスヘッド速度は２０ｍｍ／分で、試験片が破断するまで一定の速度で行った。
引張強さが１７０ＭＰａ以上のものをろう付後強度が合格、１７０ＭＰａ未満のものを不合格「×」と判断した。そして、合格と判断したもののなかでも、引張強さが１９０ＭＰａ以上のものを「◎」と評価し、１７０ＭＰａ以上、１９０ＭＰａ未満のものを「○」と評価した。
【００９０】
［耐食性評価］
ろう付相当加熱後の供試材から面寸法が５０ｍｍ×１００ｍｍの試験片を切出した。この試験片について、ろう材側が試験面となるように、皮材面全体と端面全体およびろう材表面の外縁５ｍｍ幅の領域を、シールテープを用いてシールして、ＣＡＳＳ試験（copper-accelerated acetic acid salt spray test、ＪＩＳ  Ｚ  ２３７１：２０１５）を５００時間実施した。
ＣＡＳＳ試験後、供試材の試験面の最大腐食深さを光学顕微鏡（オリンパスＢＸ５１Ｍ）を用いて、焦点深度法で測定し、最小残存板厚（＝試験前の板厚−最大腐食深さ）を算出した。貫通腐食が発生したものを不合格（×）、貫通腐食が発生しなかったものを合格と判断した。そして、合格と判断したもののなかでも、最小残存板厚が元々の板厚の１／２（１００μｍ）以下のものを「○」と評価し、元々の板厚の１／２（１００μｍ）を超えるものを「◎」と評価した。
【００９１】
［ろう付性評価］
ろう付性評価では、供試材が熱交換器として使用される際のろう材側及び皮材側のろう付性を評価した。
なお、供試材のろう付性を適切に評価するために、皮材の組成に合わせて、供試材１〜８８と供試材８９〜９１との条件を以下のように設定した。
【００９２】
（ろう付性評価：供試材１〜８８）
ろう付相当加熱前の供試材から面寸法が５０ｍｍ×５０ｍｍの試験片を切出した。そして、試験片のろう材の表面に市販の非腐食性のフラックス（ＦＬ−７森田化学工業製）を１０ｇ／ｍ２で塗布し、波型に成型した３０ｍｍ×３０ｍｍのベアフィン材（ＪＩＳ  ３００３、板厚６０μｍ、フィン山数６個）をろう材表面上に設置した（図２）。そして、前記したろう付相当加熱の条件でろう付接合した。ろう付後、試験片からフィン材を剥離し、未接合部を目視で測定し、接合率（＝（全接合部長さ／（全接合部長さ＋全未接合部長さ））×１００）を算出した（図３）。また、波型に成型した３０ｍｍ×３０ｍｍのクラッドフィン材（心材：ＪＩＳ  ３００３、両面ろう材：Ａｌ−１０Ｓｉ、板厚１２０μｍ、両面クラッド率：２０％、フィン山数６個）を用い、このクラッドフィン材の両側のろう材の表面に市販の非腐食性のフラックス（ＦＬ−７森田化学工業製）を１０ｇ／ｍ２で塗布し、試験片の皮材表面上に設置した（図２）。そして、前記したろう付相当加熱の条件でろう付接合した。ろう付後、試験片からフィン材を剥離し、未接合部を目視で測定し、接合率（＝（全接合部長さ／（全接合部長さ＋全未接合部長さ））×１００）を算出した（図３）。
ろう付性評価では、ろう材側及び皮材側のいずれか一方において、接合率が０％のものを不合格（×）、両側の接合率がいずれも０％を超えるものを合格と判断した。そして、合格と判断したもののなかでも、両側の接合率のうちいずれか一方でも５０％以下となるのものを「○」と評価し、両側の接合率がいずれも５０％を超えるものを「◎」と評価した。
【００９３】
（ろう付性評価：供試材８９〜９１）
ろう付相当加熱前の供試材から面寸法が５０ｍｍ×５０ｍｍの試験片を切出した。そして、試験片のろう材の表面に市販の非腐食性のフラックス（ＦＬ−７森田化学工業製）を１０ｇ／ｍ２で塗布し、波型に成型した３０ｍｍ×３０ｍｍのベアフィン材（ＪＩＳ  ３００３、板厚６０μｍ、フィン山数６個）をろう材表面上に設置した（図２）。そして、前記したろう付相当加熱の条件でろう付接合した。ろう付後、試験片からフィン材を剥離し、未接合部を目視で測定し、接合率（＝（全接合部長さ／（全接合部長さ＋全未接合部長さ））×１００）を算出した（図３）。また、波型に成型した３０ｍｍ×３０ｍｍのクラッドフィン材（心材：ＪＩＳ  ３００３、両面ろう材：Ａｌ−１０Ｓｉ、板厚１２０μｍ、両面クラッド率：２０％、フィン山数６個）を用い、このクラッドフィン材の両側のろう材の表面に市販の非腐食性のフラックス（ＦＬ−７Ｃｓ−２．０森田化学工業製）を１０ｇ／ｍ２で塗布し、試験片の皮材表面上に設置した（図２）。そして、前記したろう付相当加熱の条件でろう付接合した。ろう付後、試験片からフィン材を剥離し、未接合部を目視で測定し、接合率（＝（全接合部長さ／（全接合部長さ＋全未接合部長さ））×１００）を算出した（図３）。
ろう付性評価では、ろう材側及び皮材側のいずれか一方において、接合率が０％のものを不合格（×）、両側の接合率がいずれも０％を超えるものを合格と判断した。そして、合格と判断したもののなかでも、両側の接合率のうちいずれか一方でも５０％以下となるのものを「○」と評価し、両側の接合率がいずれも５０％を超えるものを「◎」と評価した。
【００９４】
［総合評価］
ろう付加熱後強度評価、耐食性評価、ろう付性評価において、１つでも不合格との結果が得られたものは、総合評価が不合格（×）と判断し、３つの評価が全て合格の結果が得られたものは、総合評価が合格（○）と判断した。そして、合格と判断したもののなかでも、３つの評価が全て「◎」の結果が得られたものは、総合評価が「◎」と判断した。
【００９５】
以下、表１には、皮材の組成、表２には、心材の組成、表３には、ろう材の組成、表４、５、６には、供試材の構成、及び、評価結果を示す。
なお、表１の皮材、表２の心材、表３のろう材の残部はＡｌ及び不可避的不純物であり、表中の「−」は、含有していない（検出限界以下である）ことを示す。また、表４、５、６の「皮材Ｃｕ＞心材Ｃｕ」は、皮材のＣｕの含有量が心材のＣｕの含有量を超えるという要件を満たすものについては「○」と示し、当該要件を満たさないものについては「×」と示す。
【００９６】
【表１】
2017179582.tif 000003
【００９７】
【表２】
2017179582.tif 000004
【００９８】
【表３】
2017179582.tif 000005
【００９９】
【表４】
2017179582.tif 000006
【０１００】
【表５】
2017179582.tif 000007
【０１０１】
【表６】
2017179582.tif 000008
【０１０２】
［結果の検討］
供試材１〜７０、８９、９０については、本発明の規定する要件を全て満たしていたことから、「ろう付後強度」、「耐食性」、「ろう付性」のいずれの評価も合格という結果となった。
【０１０３】
一方、供試材７１〜８８、９１については、本発明の規定する要件を満足しないことから、いずれかの評価項目において不良との結果となった。詳細には、以下のとおりである。
【０１０４】
供試材７１は、皮材のＣｕの含有量が少ないだけでなく、皮材のＣｕの含有量が心材のＣｕの含有量を超えていなかったため、ろう付後強度、耐食性が不合格という結果となった。
供試材７２は、皮材のＣｕの含有量が多かったため、ろう付相当加熱時に溶融が発生してしまった。
供試材７３は、皮材のＳｉの含有量が少なかったため、ろう付後強度が不合格という結果となった。
供試材７４は、皮材のＳｉの含有量が多かったため、ろう付相当加熱時に溶融が発生してしまった。
供試材７５は、皮材のＭｎの含有量が少なかったため、ろう付後強度が不合格という結果となった。
供試材７６は、皮材のＭｎの含有量が多かったため、製造時に割れが発生してしまった。
供試材７７は、皮材のＴｉの含有量が多かったため、製造時に割れが発生してしまった。
供試材７８は、心材のＣｕの含有量が少なかったため、ろう付後強度が不合格という結果となった。
供試材７９は、心材のＣｕの含有量が多かったため、ろう付相当加熱時に溶融が発生してしまった。
供試材８０は、心材のＳｉの含有量が少なかったため、ろう付後強度が不合格という結果となった。
供試材８１は、心材のＳｉの含有量が多かったため、ろう付相当加熱時に溶融が発生してしまった。
供試材８２は、心材のＭｎの含有量が少なかったため、ろう付後強度が不合格という結果となった。
供試材８３は、心材のＭｎの含有量が多かったため、製造時に割れが発生してしまった。
供試材８４は、心材のＭｇの含有量が多かったため、ろう付性が不合格（ろう材側及び皮材側の接合率が０％）という結果となった。
供試材８５は、心材のＴｉの含有量が多かったため、製造時に割れが発生してしまった。
供試材８６は、ろう材のＳｉの含有量が少なかったため、ろう付性が不合格（ろう材側の接合率が０％）という結果となった。
供試材８７は、皮材のＣｕの含有量が心材のＣｕの含有量を超えていなかったため、耐食性が不合格という結果となった。
供試材８８は、皮材のＣｕの含有量が心材のＣｕの含有量を超えていなかったため、耐食性が不合格という結果となった。
【０１０５】
供試材９１は、皮材のＭｇの含有量が多かったため、ろう付性が不合格（皮材側の接合率が０％）という結果となった。
【０１０６】
以上の結果より、本発明に係るアルミニウム合金ブレージングシートは、ろう付後強度に優れるだけでなく、ろう付性、及び、ろう材側の耐食性にも優れることが確認できた。
【符号の説明】
【０１０７】
１    アルミニウム合金ブレージングシート（ブレージングシート）
２    心材
３    皮材
４    ろう材
【図１】
2017179582.tif 000009
【図２】
2017179582.tif 000010
【図３】
2017179582.tif 000011